(57)【要約】【課題】折り曲げ適性性や耐熱性というような箱の成形適性を損なうことなく、従来の防湿板紙より防湿性を向上することを課題とする。【解決手段】２枚の紙層の間に防湿層を有しトータルの米坪が４００〜７００ｇ／ｍ２であり、該防湿層はポリプロピレン系樹脂層とホットメルト樹脂層が積層されたものである防湿性板紙。ホットメルト樹脂層がワックス、アタクチックポリプロピレンを含有することが良い。粉末洗剤用防湿性板紙箱に適するためには、透湿度が１０ｇ／ｍ２・２４ｈｒ未満であることが望ましい。【選択図】    なし【特許請求の範囲】
【請求項１】
２枚の紙層の間に防湿層を有しトータルの米坪が４００〜７００ｇ／ｍ２であり、該防湿層はポリプロピレン系樹脂層とホットメルト樹脂層が積層されたものであることを特徴とする防湿性板紙。
【請求項２】
ホットメルト樹脂層がワックスを含有する請求項１に記載の防湿性板紙。
【請求項３】
ホットメルト樹脂層がアタクチックポリプロピレンを含有する請求項１または請求項２に記載の防湿性板紙。
【請求項４】
ＪＩＳ  Ｚ−０２０８に規定されるカップ法Ｂ法に基づいて測定される透湿度が１５ｇ／ｍ２・２４ｈｒ未満であることを特徴とする請求項１〜請求項３のいずれかに記載の防湿性板紙。
【請求項５】
ＪＩＳ  Ｚ−０２０８に規定されるカップ法Ｂ法に基づいて測定される透湿度が１０ｇ／ｍ２・２４ｈｒ未満であることを特徴とする請求項１〜請求項３のいずれかに記載の防湿性板紙。
【請求項６】
ポリプロピレン樹脂層が、溶融押出により２５〜３５ｇ／ｍ２の坪量で形成され、ホットメルト樹脂層が１５〜２５ｇ／ｍ２の坪量で形成されることを特徴とする請求項５に記載の防湿性板紙。
【請求項７】
請求項１〜請求項６のいずれかに記載の防湿性板紙により形成された粉末洗剤用防湿性板紙箱。
【発明の詳細な説明】
【０００１】
【発明の属する技術分野】
本発明は、洗剤、化粧品、菓子などの包装に使用される防湿性板紙に関する。特には、高度の防湿性を要求される粉末洗剤用の防湿性板紙箱に関する。
【０００２】
【従来の技術】
防湿性板紙は、洗剤、菓子、乾燥食品など色々な用途があるが、中でも洗剤箱は古くから防湿板紙が使用され、その要求も次第に厳しいものとなって来ている。
ここでは、以下、粉末洗剤用の防湿性板紙について主として説明する。
【０００３】
洗剤箱用の防湿板紙としては、板紙と板紙または板紙とクラフト紙の間に防湿層を設けるのが一般的である。防湿層を形成する方法としては、低密度ポリエチレンを溶融押出する方法、高密度ポリエチレンフィルムあるいは延伸ポリプロピレンフィルムを接着剤で紙に貼合する方法が知られている。また、ホットメルト樹脂により２枚の紙を貼合する方法も古くから行なわれている。
【０００４】
特許第２５２４１５２号公報にはアタクチックポリプロピレンを主成分とするホットメルト樹脂層を使用した防湿性カートンが記載され、特許第２６１３５３４号公報には、架橋した熱可塑性樹脂と無機質充填剤を含有する防湿層が記載されている。
特開２００１−１６４２１７号公報には、エチレン−酢酸ビニル系共重合体樹脂と非晶性ポリプロピレン系樹脂を主剤とする防湿性ホットメルト組成物が開示されている。
特許第２５０８１６５号公報には、２枚の紙の間に二軸延伸ポリプロピレンを接着剤で貼合した洗剤箱用防湿紙が記載されている。
特開２０００−３０３３８７号公報には、アモルファスポリアルファオレフィン、粘着付与剤、ワックス、相溶化剤からなるホットメルト組成物を２枚の紙基材の間に介設した防湿紙が記載されている。
【０００５】
【特許文献１】
特許第２５２４１５２号公報（実施例１）
【特許文献２】
特許第２６１３５３４号公報（実施例１、比較例１、２）
【特許文献３】
特開２００１−１６４２１７号公報（請求項、実施例１）
【特許文献４】
特許第２５０８１６５号公報（実施例）
【特許文献５】
特開２０００−３０３３８７号公報（実施例１、表１）
【０００６】
【発明が解決しようとする課題】
近年、粉末洗剤は高度の洗浄力を有する界面活性剤や高性能の漂白剤を含有する傾向が強くなっている。一方において、このような高機能な粉末洗剤は、湿度により洗剤が固まったり、湿度により変色するなどの問題を有しており、従来の防湿性板紙では防湿性が不足ぎみである。また前記した従来技術で充分な防湿性を出そうとすると、合成樹脂層を厚くすれば折り曲げ適性のような箱の成形性が悪くなり、ホットメルト樹脂層を厚くすると耐熱性が悪くなるという問題がある。
本発明では、箱の成形適性を損なうことなく、従来の防湿板紙より防湿性を向上することを課題とする。
【０００７】
【課題を解決するための手段】
上記課題を解決するため、本発明は以下の構成を採用する。即ち、本発明の第１は、「２枚の紙層の間に防湿層を有しトータルの米坪が４００〜７００ｇ／ｍ２であり、該防湿層はポリプロピレン系樹脂層とホットメルト樹脂層が積層されたものであることを特徴とする防湿性板紙」である。
【０００８】
本発明の第２は、上記第１発明において、ホットメルト樹脂層がワックスを含有することを特徴とする防湿性板紙である。
【０００９】
本発明の第３は、上記第１または第２発明において、ホットメルト樹脂層がアタクチックポリプロピレンを含有することを特徴とする防湿性板紙である。。
【００１０】
本発明の第４は、上記第１〜第３のいずれかの発明において、ＪＩＳ  Ｚ−０２０８に規定されるカップ法Ｂ法に基づいて測定される透湿度が１５ｇ／ｍ２・２４ｈｒ未満であることを特徴とする防湿性板紙である。
【００１１】
本発明の第５は、上記第１〜第３のいずれかの発明において、ＪＩＳ  Ｚ−０２０８に規定されるカップ法Ｂ法に基づいて測定される透湿度が１０ｇ／ｍ２・２４ｈｒ未満であることを特徴とする防湿性板紙である。
【００１２】
本発明の第６は、前記第５の発明において、ポリプロピレン樹脂層が、溶融押出により２５〜３５ｇ／ｍ２の坪量で形成され、ホットメルト樹脂層が１５〜２５ｇ／ｍ２の坪量で形成されることを特徴とする防湿性板紙である。
【００１３】
本発明の第７は、上記第１〜第６発明のいずれかに記載の防湿性板紙により形成された粉末洗剤用防湿性板紙箱である。
【００１４】
【発明の実施の形態】
以下、本発明について詳しく説明する。
本発明に使用する防湿性板紙は、紙層と防湿層の合計の米坪が４００〜７００ｇ／ｍ２である。４００ｇ／ｍ２未満では箱としての剛性が弱く、７００ｇ／ｍ２を越えると箱の成形が困難であるし経済的でない。
【００１５】
上記全米坪のうち、防湿層は合成樹脂であり廃棄物適性から、極力少ない方がよいが、防湿性との兼ね合いで、概ね３０〜７０ｇ／ｍ２である。
【００１６】
従って、２枚の紙の合計米坪は３３０〜６７０ｇ／ｍ２の範囲であれば良く、各紙層の厚さの比率に特に制限があるわけではない。しかし、一般的に、洗剤箱において箱の内面側の紙は未晒または半晒クラフト紙であり、米坪は５０〜１５０ｇ／ｍ２程度、箱の外側となる板紙は１８０〜６２０ｇ／ｍ２の白板紙である。
【００１７】
箱の内側に相当する紙層としてクラフト紙が使用される理由は、紙層強度が強く接着強度が強いこと、箱の剛性が向上するためである。また、機械パルプや機械パルプを含む古紙パルプでは、リグニンが洗剤成分に影響を及ぼす可能性があるためである。
箱の外側に相当する紙層として白板紙が使用されている理由は、経済性と外側表面の印刷適性のためである。
【００１８】
防湿層として、本発明では、ポリプロピレン系樹脂層とホットメルト樹脂層が積層されたものを採用する。
従来一般的に使用されていたポリエチレン系樹脂では、相当に厚くしないと本発明のような高防湿性が得られ難く、厚くすれば廃棄物適性に劣る。
【００１９】
ポリプロピレン系樹脂とは、プロピレンの単独重合体、プロピレンと他のαオレフィンとの共重合体で、プロピレン成分が８０モル％以上のものである。
【００２０】
防湿層としてのポリプロピレン系樹脂層は、延伸または無延伸ポリプロピレン系フィルムを接着剤で紙に貼合しても良いし、紙にポリプロピレン系樹脂を溶融押出して層を形成しても良い。
【００２１】
ポリプロピレン系樹脂層の厚さは２０〜４０ｇ／ｍ２の範囲が好ましい。２０ｇ／ｍ２未満では、ホットメルト樹脂層がリッチとなるため、箱の剛性が低くなり、また、後述するように耐熱性が低くなる。
【００２２】
ホットメルト樹脂層は、１０〜３０ｇ／ｍ２が好ましい。ホットメルト樹脂層はポリプロピレン系樹脂層のピンホールによる防湿性の低下を防止する作用を有し、そのため、１０ｇ／ｍ２以上が必要である。また、３０ｇ／ｍ２を越えると耐熱性が低くなる。
１０ｇ／ｍ２・２４ｈｒ未満の透湿度を目的とする場合、ポリプロピレン系樹脂層とホットメルト樹脂層の最も好ましい範囲の組合せは、ポリプロピレン樹脂層が溶融押出により２５〜３５ｇ／ｍ２の坪量で形成され、ホットメルト樹脂層が１５〜２５ｇ／ｍ２の坪量で形成されたものである。
【００２３】
ホットメルト樹脂は、通常のホットメルト接着剤と同様に、基本的には、ベースポリマー、粘着付与剤、粘度低下剤を含有するものである。
ベースポリマーは防湿層の構造体としての強度を維持するために必要で、エチレン−酢酸ビニル共重合体、アタクチックポリプロピレン、などが使用できる。
【００２４】
粘着付与剤はタッキファイヤーとも言われ、ホットメルト塗工時のホットタック性を高めるために用いることが好ましく、同時に、ベースポリマーと溶解し、混合物全体の溶融粘度を下げる作用もする。
本発明においては、必須ではないが、使用する場合には、ロジン類、テルペン類、ロジンエステル類、石油樹脂類などが使用出来る。
【００２５】
粘度低下剤は、一般的にはホットメルト塗工する際の流動性を良くするために使用することが好ましい。
粘度低下剤としては、一般にワックスといわれているものが使用できる。例えば、カルナバワックス、カスターワックス、ライスワックス、パラフィンワックス、モンタンワックス、マイクロクリスタリンワックス、ポリエチレンワックスなどが使用できる。
これらのワックス類は本発明においては、防湿性の向上にも寄与するので使用することが好ましい。使用量としては、ホットメルト樹脂中５〜４０質量％程度が好ましい。
【００２６】
次に、層構成、製造方法について説明する。
クラフト紙にポリプロピレン系樹脂を溶融押出して巻き取り（ＰＰラミ紙と称する）、次いで、板紙の片面にホットメルトコーターにてホットメルト樹脂を塗工し、その上に直ちに前記ＰＰラミ紙の樹脂面を貼り合わせ、ロールにより冷却しながら加圧することにより、本発明の防湿性板紙が製造できる。
上記の工程で、ポリプロピレン系樹脂を溶融押出してから巻き取らないで、そのまま次工程に入ることも可能である。
別の方法として、クラフト紙にポリプロピレンフィルムを溶剤型あるいは水性エマルジョン型接着剤でドライラミネートあるいはウエットラミネートにより接着して巻き取る方法も可能である。
【００２７】
以上とは逆に、板紙にポリプロピレンをラミネートし、その樹脂面とクラフト紙をホットメルト樹脂で貼合する方法も可能である。
ただし、箱の内面となるクラフト紙にポリプロピレンをラミネートした構成の方が、洗剤成分のホットメルト層への移行が無いという点で優れている。また、クラフト紙の方が平滑であるため、ワックスの塗布量が少なくても効果が出やすいという利点もある。
【００２８】
本発明が従来公知の防湿紙の構成に比較して優れている理由は以下のとおりである。
洗剤箱用の板紙は前記したように厚さが厚い。そのため、箱を折り曲げるための罫線も幅広く、深く形成され、防湿層の防湿性を損なう危険性が高い。従って、防湿層は３０ｇ／ｍ２以上必要であるし、ホットメルト層だけでは、罫線部における防湿性の低下が防ぎ難い。
また、板紙が厚いため、箱を形成する時のサイドや底を糊付けする温度が高く、時間、圧力も薄い紙に比較して大きくする必要がある。その際に、防湿層全体がホツトメルト樹脂であると、耐熱性が低く、その温度で軟化して剥がれる危険性がある。
一方、ポリプロピレン防湿層だけで厚さを厚くすると、サイドや底を糊付けする際に反発力が強く（折り曲げ適性が悪く）、やはり、時間や温度を大きくする必要があり、好ましくない。
合成樹脂エマルジョンとワックスエマルジョンを混合した防湿層、あるいは、それに下塗層、保護層などを形成した構成の防湿紙も公知であるが、これらは紙と防湿層が薄い場合には有効であるが、本発明のように、厚手の板紙を箱に成形する場合は、罫線部、コーナー部で防湿層の破壊が起こってしまい好ましくない。
本発明の構成にすると、罫線部分の透湿度は平坦部分の透湿度と殆ど変わらず低下しない点が特徴である。
【００２９】
【実施例】
＜測定方法＞
透湿度：
ＪＩＳ  Ｚ−０２０８（カップ法）Ｂ法に順じて４０℃、９０％（ＲＨ）で、クラフト紙を外側にして測定した。
メルトフローインデックス：
ＡＳＴＭ−Ｄ−１２３８に準じて、２３０℃、２．１６ｋｇの条件で測定した。
【００３０】
＜実施例１＞
米坪７０ｇ／ｍ２の未晒しクラフト紙の片面に、メルトフローインデックス８．０のポリプロピレン樹脂を２０ｇ／ｍ２となるように２６０℃で溶融押出塗工し、巻き取ってＰＰラミ紙を製造した。次いで、表面に顔料塗工されている米坪４００ｇ／ｍ２の白板紙の裏面に、下記組成のホットメルト樹脂を２０ｇ／ｍ２塗布し、その上に、前記ＰＰラミ紙の樹脂面を重ね、冷却ロールで加圧・冷却して貼合し、本発明の防湿板紙を作成した。
記：ホットメルト樹脂
ベースポリマーとしてアタクチックポリプロピレンを６０部、粘着付与剤としてロジン系樹脂（荒川化学製ＨＴＡＱ７０Ｐ）を６部、粘度低下剤としてワックスを３４部混合した。ワックスは、マイクロワックス６部と粗製パラフィンワックス２８部である。ここで部は質量部である。
【００３１】
＜実施例２＞
実施例１のＰＰラミ紙の製造において、ポリプロピレン樹脂２０ｇ／ｍ２を溶融押出塗工する替わりに、ポリプロピレン樹脂１５ｇ／ｍ２の溶融押出塗工を２回行い、３０ｇ／ｍ２のポプロピレン樹脂層を形成した他は、実施例１と同様にして防湿板紙を作成した。
【００３２】
以上の各実施例における防湿板紙の透湿度を測定し、表１に記載した。
透湿度の測定は、平坦部と罫線部について行ない、罫線部は縦罫線部と横罫線部を作成し、円盤状サンプルの一本の直径が罫線になるようにサンプルを置いて測定した。罫線の溝幅は２．８ｍｍ、太さ（凸部幅）は１．４ｍｍとした。
【００３３】
【表１】
2004230748.tif 000002
【００３４】
【発明の効果】
本発明により、従来の防湿板紙より防湿性が向上し、かつ、加工適性、耐熱性などの点でも問題が少ない防湿板紙が提供可能となる。